Matériau de cathode en lithium manganèse fer phosphate, comprenant des particules de lithium manganèse fer phosphate, dans lequel les particules de lithium manganèse fer phosphate sont dopées avec du bore, et la quantité de dopage de bore dans les particules de lithium manganèse fer phosphate diminue progressivement de l'intérieur vers l'extérieur. Matériau de cathode en lithium manganèse fer phosphate selon la revendication 1, dans lequel le matériau de cathode de lithium manganèse fer phosphate a une formule chimique LiMn x Fe 1-x PO 4 , dans laquelle x est 0,2-0,7, et un rapport molaire d'une quantité de dopage totale de bore à un élément de phosphore total est (2-3): (97-98), de préférence, dans diverses régions des particules de lithium manganèse fer phosphate de l'intérieur vers l'extérieur, une quantité de dopage maximale de bore est de 1,5 % à 2,0 %, et une quantité de dopage minimale de bore est de 0,008 % à 0,02 %. Procédé de préparation du matériau de cathode en lithium manganèse fer phosphate selon la revendication 1 ou 2, comprenant les étapes consistant à préparer un composé de lithium manganèse fer phosphate dopé au bore, mélanger le composé de lithium manganèse fer phosphate dopé au bore avec une source de fer, une source de manganèse et une source de phosphore pour préparer manganèse fer phosphate à noyau-enveloppe, et mélanger le manganèse fer phosphate à noyau-enveloppe avec une source de lithium et une source de carbone pour un frittage. Procédé de préparation selon la revendication 3, dans lequel le composé de lithium manganèse fer phosphate est préparé par un procédé de réaction solvothermique avec une source de lithium, une source de phosphore, une source de bore, une source de fer, une source de manganèse, un agent réducteur et un premier solvant en tant que matières premières. Procédé de préparation selon la revendication 4, dans lequel la source de lithium, la source de phosphore, la source de bore, la source de fer et la source de manganèse sont échantillonnées de manière stœchiométrique et mélangées avec l'agent réducteur et un premier solvant pour former une suspension, et la suspension est ensuite soumise à une réaction solvothermique à 160-200ºC pendant 2 à 6 h, de préférence, la source de lithium est d'abord mélangée avec le premier solvant, puis mélangée avec la source de phosphore et la source de bore pour une dissolution afin d'obtenir une solution mélangée, et la source de fer et la source de manganèse sont ensuite ajoutées dans la solution mélangée pour former une suspension ; de préférence, l'agent réducteur est au moins un agent choisi dans le groupe comprenant l'acide ascorbique et l'acide tartrique ; de préférence, le premier solvant est l'éthylène glycol ; et de préférence, la séparation solide-liquide, le lavage et le séchage sont effectués en séquence après la fin de la réaction solvothermique. Procédé de préparation selon la revendication 3, dans lequel un procédé de préparation du fer manganèse phosphate à noyau-enveloppe comprend les étapes consistant à mélanger le composé de lithium manganèse fer phosphate dopé au bore avec la source de fer, la source de manganèse, la source de phosphore et un second solvant, puis à soumettre un mélange à une réaction solvothermique, de préférence, pendant le processus de préparation du fer manganèse phosphate à noyau-enveloppe, une température pour la réaction solvothermique est commandée pour être de 160-200°C, et le temps pour la réaction solvothermique est de 2 à 6 h ; de préférence, le second solvant est de l'eau ; et de préférence, le procédé de préparation du fer manganèse phosphate à noyau-enveloppe comprend en outre les étapes consistant à réaliser une séparation solide-liquide, laver et sécher en séquence après la réaction solvothermique. Procédé de préparation selon la revendication 3, dans lequel le fer manganèse phosphate à noyau-enveloppe est mélangé avec la source de lithium et la source de carbone, puis soumis à un frittage à une température de 550-650ºC, de préférence, une vitesse de chauffage est de 8-12ºC/min, et le temps de frittage est commandé pour être de 4 à 7 h après l'élévation de la température jusqu'à la température de frittage. Procédé de préparation selon la revendication 7, dans lequel la source de carbone est au moins une choisie dans le groupe constitué du glucose et du saccharose, de préférence, un rapport d'une masse totale du fer manganèse phosphate à noyau-enveloppe et de la source de lithium à une masse de la source de carbone est de 100: (4-6). Procédé de préparation selon l'une quelconque des revendications 4 à 8, dans lequel la source de fer est au moins une choisie dans le groupe constitué de sulfate ferreux et de nitrate ferreux, de préférence, la source de manganèse est au moins une source choisie dans le groupe constitué de sulfate de manganèse et de nitrate de manganèse ; de préférence, la source de lithium est au moins un parmi l'hydroxyde de lithium et le carbonate de lithium ; et de préférence, la source de bore est l'acide borique. Batterie lithium-ion, comprenant le matériau de cathode en lithium manganèse fer phosphate selon l'une quelconque des revendications 1 et 2 ou un matériau de cathode en lithium manganèse fer phosphate préparé par le procédé de préparation du matériau de cathode en lithium manganèse fer phosphate selon l'une quelconque des revendications 3 à 9.